(57)【要約】  本発明は、ポリエーテルケトンケトンと、少なくとも９０重量％の濃度を有する硫酸とを混合して紡糸ドープを得て、紡糸口金を通して紡糸ドープを凝固浴中に通過させ、ここで、ポリエーテルケトンケトンは硫酸中で１２〜２２重量％の濃度に溶解される工程を含む、ポリエーテルケトンケトンを含む繊維の製造方法に関する。本発明はさらに、前記方法によって得られる繊維、およびポリエーテルケトンケトンを含み、かつ繊維の重量を基準にして０．００１〜５重量％の硫黄含有量を有する繊維、特に、低いまたは高い結晶化度を有する繊維に関する。本発明はまた、ハイブリッド糸および複合材料に関する。
2019533774.tif 000002
【特許請求の範囲】
【請求項１】
ポリエーテルケトンケトンを含む繊維の製造方法であって、
ポリエーテルケトンケトンと、少なくとも９０重量％の濃度を有する硫酸とを混合して紡糸ドープを得て、紡糸口金を通して該紡糸ドープを凝固浴中に通過させ、ここで、前記ポリエーテルケトンケトンは硫酸中で１２〜２２重量％の濃度に溶解される工程を含む、方法。
【請求項２】
前記ポリエーテルケトンケトンが、式Ｉおよび式ＩＩ：
−Ａ−Ｃ（＝Ｏ）−Ｂ−Ｃ（＝Ｏ）−  Ｉ
−Ａ−Ｃ（＝Ｏ）−Ｄ−Ｃ（＝Ｏ）−  ＩＩ
［式中、Ａは−Ｐｈ−Ｏ−Ｐｈ−基であり、Ｐｈはフェニレン基、好ましくは１．４−フェニレン基であり、Ｂは１，４−フェニレンであり、Ｄは１，３−フェニレンである］で表される繰り返し単位を含み、ここで、前記式Ｉ：式ＩＩで表される繰り返し単位の比は１００：０〜０：１００であり、好ましくは、式Ｉの単位：式ＩＩの単位の比は５０：５０〜１００：０、より好ましくは５０：５０〜９０：１０である、請求項１記載の方法。
【請求項３】
前記ポリエーテルケトンケトンが、少なくとも２９５℃、好ましくは少なくとも３２０℃、好ましくは少なくとも３５０℃の溶融温度Ｔｍを有する、請求項１または２記載の方法。
【請求項４】
前記繊維を少なくとも１つの加熱工程で１５０〜２９０℃の範囲、好ましくは１５５〜２６０℃の範囲の温度に加熱することをさらに含む、請求項１から３までのいずれか１項記載の方法。
【請求項５】
加熱工程の間、１．５〜１０の延伸比をもたらす張力を印加する、請求項４記載の方法。
【請求項６】
前記繊維を第二の加熱工程で１５０〜２９０℃の範囲の温度に加熱する、請求項４または５記載の方法。
【請求項７】
第二の加熱工程の間、最大で１．５の繊維の延伸比をもたらす張力を印加する、請求項６記載の方法。
【請求項８】
凝固後の前記繊維を、最大で１１、好ましくは最大で９、より好ましくは最大で８．５のｐＨを有する溶液でのみ処理する、請求項１から７までのいずれか１項記載の方法。
【請求項９】
請求項１から８までのいずれか１項記載の方法によって得られる、ポリエーテルケトンケトンを含む繊維。
【請求項１０】
ポリエーテルケトンケトンを含み、かつ繊維の重量を基準にして０．００１〜５重量％の硫黄含有量を有する繊維。
【請求項１１】
最大で３０％、好ましくは最大で２０％、より好ましくは最大で１０％の結晶化度を有する、請求項９または１０記載の繊維。
【請求項１２】
ＡＳＴＭ  Ｄ３８２２−０７に準拠して測定して、少なくとも５０ｍＮ／ｔｅｘ、好ましくは少なくとも７５ｍＮ／ｔｅｘの破断靭性を有する、請求項９から１１までのいずれか１項記載の繊維。
【請求項１３】
ＡＳＴＭ  Ｄ３８２２−０７に準拠して測定して、少なくとも１００％、好ましくは少なくとも１５０％、より好ましくは少なくとも２００％の破断点伸びを有する、請求項９から１２までのいずれか１項記載の繊維。
【請求項１４】
ＡＳＴＭ  Ｄ３８２２−０７に準拠して測定して、少なくとも１００Ｊ／ｇ、好ましくは少なくとも１２５Ｊ／ｇの破断引張エネルギーを有する、請求項９から１３までのいずれか１項記載の繊維。
【請求項１５】
少なくとも３０％、好ましくは少なくとも５０％、より好ましくは少なくとも６０％の結晶化度を有する、請求項９または１０記載の繊維。
【請求項１６】
ＡＳＴＭ  Ｄ３８２２−０７に準拠して測定して、少なくとも１５０ｍＮ／ｔｅｘ、好ましくは少なくとも２００ｍＮ／ｔｅｘ、より好ましくは少なくとも３００ｍＮ／ｔｅｘの破断靭性を有する、請求項１５記載の繊維。
【請求項１７】
請求項９から１６までのいずれか１項記載の繊維を含むマルチフィラメント糸。
【請求項１８】
請求項９から１６までのいずれか１項記載の繊維および／または請求項１６記載のマルチフィラメント糸および少なくとも１種の他の繊維を含むハイブリッド糸。
【請求項１９】
前記少なくとも１種の他の繊維が、炭素繊維、ガラス繊維、およびＰＥＫＫ以外のポリマーでできた繊維から選択される、請求項１８記載のハイブリッド糸。
【請求項２０】
請求項９から１６までのいずれか１項記載の繊維、請求項１７記載のマルチフィラメント糸、または請求項１８もしくは１９記載のハイブリッド糸の少なくとも１つを含む複合材料。
【発明の詳細な説明】
【技術分野】
【０００１】
本発明は、ポリエーテルケトンケトンを含む繊維の製造方法、ポリエーテルケトンケトンを含む繊維、前記繊維のマルチフィラメント糸、ならびに繊維またはマルチフィラメント糸を含むハイブリッド糸および複合材料に関する。
【０００２】
ポリエーテルケトンケトン繊維およびポリエーテルケトンケトン繊維の製造方法は公知である。
【０００３】
当該技術分野では、ポリエーテルケトンケトン（ＰＥＫＫ）は通常、溶融紡糸法によって繊維に加工されるので、溶媒を使用する必要はない。
【０００４】
米国特許出願公開第２０１１／０３１１８１１号明細書（ＵＳ２０１１／０３１１８１１）および米国特許出願公開第２０１１／０２８７２５５号明細書（ＵＳ２０１１／０２８７２５５）は、ＰＥＫＫとナノチューブとの複合繊維を記載している。繊維は溶融紡糸によって製造され、ここで、ＰＥＫＫは３００℃を超える温度に加熱され、押出される。
【０００５】
米国特許第５３００１２２号明細書（ＵＳ５３００１２２）は、着色ＰＥＫＫ繊維に関する。これらの繊維も溶融紡糸によって製造され、続いて染料で処理される。
【０００６】
欧州特許出願公開第０３９２５５８号明細書（ＥＰ０３９２５５８）は、アラミドと熱凝固性ポリマーとのポリマーブレンドでできた成形品を開示している。しかしながら、これらの製品は、主にアラミドポリマーとほんの少しのＰＥＫＫとを含む。
【０００７】
米国特許出願公開第２０１２／００１５５７７号明細書（ＵＳ２０１２／００１５５７７Ａ１）は、３１５〜３３０℃の押出機温度でＰＥＫＫから溶融押出することによって製造された不織布を記載している。
【０００８】
ＰＥＫＫは非常に高い融点を有しているので、ＰＥＫＫの溶融紡糸法は３００℃を超える温度でポリマーを加熱することが必要である。このプロセスはエネルギー集約的であり、ポリマーの分解をもたらす可能性がある。したがって、溶融紡糸によって製造されたＰＥＫＫ繊維の機械的特性は最適なものではない。
【０００９】
本発明の目的は、加熱によるＰＥＫＫポリマーの分解を回避し、改善された機械的特性を有する繊維を製造する方法を提供することである。より具体的には、高い粘り強さまたは非常に高い靭性を有する繊維と組み合わせて高い破断点伸びを有するＰＥＫＫ繊維を得ることが望ましい。さらに、より小さい線密度ひいてはより小さいフィラメント直径を有するフィラメントを含むＰＥＫＫ糸を製造することも望ましい。
【００１０】
これらの課題は、
ポリエーテルケトンケトンと、少なくとも９０重量％の濃度を有する硫酸とを混合して紡糸ドープを得て、紡糸口金を通して紡糸ドープを凝固浴中に通過させ、ここで、ポリエーテルケトンケトンは硫酸中で１２〜２２重量％の濃度に溶解される工程を含む、ポリエーテルケトンケトンを含む繊維の製造方法によって解決される。
【００１１】
本出願の文脈において、ポリエーテルケトンケトン（ＰＥＫＫ）は、式Ｉおよび式ＩＩ：
−Ａ−Ｃ（＝Ｏ）−Ｂ−Ｃ（＝Ｏ）−  Ｉ
−Ａ−Ｃ（＝Ｏ）−Ｄ−Ｃ（＝Ｏ）−  ＩＩ
［式中、Ａは−Ｐｈ−Ｏ−Ｐｈ−基であり、Ｐｈはフェニレン基、好ましくはパラフェニレン基であり、Ｂは１，４−フェニレン（パラフェニレンとも呼ばれる）であり、Ｄは１，３−フェニレン（メタフェニレンとも呼ばれる）である］で表される繰り返し単位を含むポリマーとして定義される。−Ｂ−Ｃ（＝Ｏ）−基はテレフタル部分（Ｔ）とも呼ばれ、−Ｄ−Ｃ（＝Ｏ）−基はイソフタル部分（Ｉ）とも呼ばれる。
【００１２】
ＰＥＫＫポリマーの式Ｉ単位：式ＩＩ単位の比は、一般にＴ／Ｉ比と呼ばれる。Ｔ／Ｉ比は、特定の一連の繊維特性を達成するのに望ましくなり得るように容易に変えることができる。例えば、Ｔ／Ｉ比は、より低いまたはより高い結晶化度を提供するように選択することができる。
【００１３】
ポリエーテルケトンケトンは当技術分野において周知であり、以下の特許に記載されている方法を含む任意の適切な重合技術を使用して調製することができる。米国特許第３，０６５，２０５号明細書（ＵＳ３，０６５，２０５）；米国特許第３，４４１，５３８号明細書（ＵＳ３，４４１，５３８）；米国特許第３，５１６，９６６号明細書（ＵＳ３，５１６，９６６）；米国特許第４，７０４，４４８号明細書（ＵＳ４，７０４，４４８）；米国特許第４，８１６，５５６号明細書（ＵＳ４，８１６，５５６）；および米国特許第６，１７７，５１８号明細書（ＵＳ６，１７７，５１８）。ポリエーテルケトンケトンの混合物を用いてもよい。
【００１４】
特にＴ／Ｉ比は、ＰＥＫＫを調製するために使用される異なるモノマーの相対量を変えることによって所望の通りに調整することができる。例えば、ＰＥＫＫは、テレフタロイルクロリドとイソフタロイルクロリドの混合物をジフェニルエーテルと反応させることによって合成することができる。イソフタロイルクロリドの量に対してテレフタロイルクロリドの量を増加させることでＴ／Ｉ比が増加する。本発明の他の実施形態では、異なるＴ／Ｉ比を有するポリエーテルケトンケトンを有するポリエーテルケトンケトンの混合物が用いられる。例えば、８０：２０のＴ／Ｉ比を有するＰＥＫＫを６０：４０のＴ／Ｉ比を有するＰＥＫＫとブレンドすることができ、ここで、相対比は、繊維にとって望ましい特性のバランスを有するＰＥＫＫ混合物を提供するように選択される。
【００１５】
ポリエーテルケトンケトンは、１００：０〜０：１００のＴ／Ｉ比を有することができる。好ましくは、Ｔ／Ｉ比は、５０：５０〜１００：０、より好ましくは６０：４０〜９０：１０である。
【００１６】
特に好ましい実施形態では、ＰＥＫＫのＴ／Ｉ比は６５：３５〜８５：１５である。
【００１７】
ＰＥＫＫポリマーのＴ／Ｉ比が高いほど、ポリマー中のパラ結合の数が多くなり、ＰＥＫＫポリマーの融点が高くなる。そのようなＰＥＫＫポリマーの場合、溶融紡糸法はより困難であり、さらに高い温度で溶融することが必要である。それゆえ、本発明の方法は、大部分のパラ結合ひいては高い溶融温度を有するＰＥＫＫにとって特に有利である。
【００１８】
一実施形態では、本発明で使用されるポリエーテルケトンケトンは、少なくとも２９５℃、好ましくは少なくとも３１０℃、より好ましくは少なくとも３２０℃、さらにより好ましくは少なくとも３３０℃、またはさらに少なくとも３５０℃の溶融温度Ｔｍを有する。しかしながら、一般的に、溶融温度Ｔｍは４０５℃を超えない。溶融温度は示差走査熱量測定（ＤＳＣ）によって測定される。４ｍｇ（＋／−１ｍｇ）のサンプルを最初に２０℃／分で２０℃〜４００℃に加熱し、次いで２０℃／分で２０℃に冷却する。次いでサンプルを２０℃／分で４００℃に二回目の加熱に供する。融点は、最も低い熱流が観察される温度としてＤＳＣによって測定された曲線上で測定される。
【００１９】
本発明において有用なポリエーテルケトンケトンは、少量の他の繰り返し単位を含み、かつ／またはその末端官能基に関して修飾されていてもよい。
【００２０】
好ましくは、本発明で使用されるポリエーテルケトンケトンは、最大で１５モル％、好ましくは最大で１０モル％、特に最大で５モル％、最も好ましくは最大で１モル％の式ＩおよびＩＩで表されるもの以外の単位を含む。適切な他の単位（コモノマー）の例は、二官能性ナフタレンおよび連鎖制限剤、例えばベンゾイル−Ｃ（＝Ｏ）−Ｐｈ部分を含む化合物である。
【００２１】
好ましくは、ポリエーテルケトンケトンは、式Ｉ（Ｔ）およびＩＩ（Ｉ）で表される繰り返し単位からなる。
【００２２】
ポリエーテルケトンケトンが式Ｉ（Ｔ）およびＩＩ（Ｉ）で表される単位からなる実施形態ならびにポリエーテルケトンケトンが他の単位を含む実施形態の場合、式Ｉおよび式ＩＩの繰り返し単位の相対量についての上記の比も好ましくは適用される。
【００２３】
本発明の範囲内で、繊維は、比較的柔軟性のある、長さ対幅（その断面積にわたって、その長さに対して垂直）の比が高い物質単位として理解されるべきであり、あらゆる通常の種類の繊維、例えば、長さが特に制限されていないフィラメント、１本以上の撚り合わされた、混繊されたまたは撚り合わされていないフィラメント（モノフィラメントおよびマルチフィラメント束）を含むフィラメント糸、撚りを与えることなく実質的に束ねられている多数のフィラメントの集合からなるトウなどが挙げられる。紡糸の間に形成される実質的に無制限の長さのフィラメントは、所望される場合、短繊維に切断することができ、短繊維はまた紡績糸に加工することができる。繊維はフロックと呼ばれるさらに短い長さに切断することができる。
【００２４】
特定の実施形態によれば、マルチフィラメント糸は、本発明によるＰＥＫＫ繊維と他の材料の繊維とを含み得る。繊維またはフィラメントの断面は任意の形状とすることができるが、典型的には中実の円形（丸型）または豆形である。
【００２５】
本発明による方法は、溶媒ベースの方法である。紡糸ドープを形成するためにＰＥＫＫを溶解するのに使用される溶媒は水性溶媒である。
【００２６】
溶媒としては濃硫酸が使用される。好ましくは、硫酸は、少なくとも９５重量％、より好ましくは少なくとも９８重量％、さらにより好ましくは少なくとも９９重量％の濃度を有する。
【００２７】
好ましくは、本発明の方法では、ポリエーテルケトンケトンと硫酸とを連続流により混合装置中で混合して紡糸ドープをもたらす。
【００２８】
混合装置は、例えば、混練機または押出機、好ましくは一軸混練機、二軸混練機、単軸スクリュー押出機または二軸スクリュー押出機であり得る。
【００２９】
好ましくは、混合装置は、ＰＥＫＫポリマーと硫酸との効率的な混合のために高い剪断速度を生み出す設定で使用される。
【００３０】
好ましくは、混合紡糸ドープの混合も紡糸も、２０〜１２０℃の範囲の温度、より好ましくは５０〜９０℃の温度で行われる。
【００３１】
好ましくは、ＰＥＫＫポリマーは、硫酸中で１２〜２２重量％の濃度、より好ましくは１５〜２０重量％の濃度、さらにより好ましくは１８〜２１重量％の濃度に溶解される。
【００３２】
紡糸ドープは、繊維形成性であるポリマー画分と溶媒画分とを含む。ポリマー画分はＰＥＫＫを含む。好ましくは、ポリマーの少なくとも６０重量％がＰＥＫＫであり、より好ましくは、ポリマーの少なくとも７０重量％、少なくとも８０重量％または少なくとも９０重量％がＰＥＫＫである。一実施形態では、ポリマーはＰＥＫＫからなる。溶媒画分は硫酸を含む。
【００３３】
本発明の一実施形態によれば、紡糸ドープは、添加剤、特に安定剤をさらに含んでもよい。本発明の別の実施形態によれば、そのような添加剤、特に安定剤は、好ましくは水溶性であり、凝固浴および／または繊維を洗浄するために使用される溶液に添加することができる。
【００３４】
適切な安定剤は、例えばリン酸塩、特に無機または有機金属リン酸塩である。そのようなリン酸塩は、例えば、アンモニウム、ナトリウム、リチウム、カリウム、カルシウム、亜鉛、アルミニウム、マグネシウム、ジルコニウム、バリウム、または希土類リン酸塩からなる群の中から選択することができる。リン酸塩は、特に、以下の化合物のうちの１種以上の中から選択することができる：リン酸一ナトリウム無水物、一水和物または二水和物；リン酸二ナトリウム無水物、二水和物、七水和物、八水和物または十二水和物；リン酸三ナトリウム無水六方晶系、無水立方晶系、半水和物、六水和物、八水和物または十二水和物；およびリン酸二水素アンモニウム。
【００３５】
ポリエーテルケトンケトンと硫酸とを含む紡糸ドープは、紡糸口金を通して紡糸ドープを凝固浴中に通過させることによって繊維に加工される。
【００３６】
脱気して紡糸温度に加熱した紡糸塊は、公知の乾式ジェット−湿式紡糸法によって紡糸される。この方法は、パラアラミドと硫酸との紡糸ドープについて、例えば米国特許第３４１４６４５号明細書（ＵＳ３４１４６４５）および米国特許第４０１６２３６号明細書（ＵＳ４０１６２３６）にさらに詳細に記載されている。乾式ジェット−湿式紡糸法は、液体紡糸ドープを空気などの非凝固性気体雰囲気中と、その直後に凝固浴中に押し出すことを含む。紡糸塊が通過する空気領域（エアギャップとも呼ばれる）では、ポリエーテルケトンケトンが引き込まれる。
【００３７】
それらの凝固後、形成されたフィラメントは凝固浴から取り出され、洗浄され、乾燥されてボビンに巻き取られる。
【００３８】
本発明による方法で使用される紡糸口金は、完全芳香族ポリアミドの乾式ジェット−湿式紡糸においてそれ自体知られている種類のものであってよい。気体状非凝固性媒体は、好ましくは空気からなる。
【００３９】
エアギャップは、２〜１００ｍｍの長さを有していてよく、好ましくは４〜２０ｍｍ、より好ましくは６〜１５ｍｍの長さを有する。
【００４０】
凝固浴の組成は様々に変化し得る。それは完全にまたは部分的に水または他の物質、例えば塩基、酸、塩および有機溶媒からなることができる。凝固浴は、好ましくは０〜４０重量％の濃度を有する希硫酸水溶液からなる。一実施形態によれば、凝固浴は、希釈した苛性アルカリ水溶液、例えば０〜１０重量％、好ましくは０．０５〜５重量％、特に０．１〜１重量％の濃度を有するＮａＯＨ水溶液からなることができる。別の実施形態によれば、凝固浴は、４〜１１、好ましくは５〜１０、特に６〜８のｐＨを有する。凝固浴は、水、特に軟水または脱塩水からなることができる。
【００４１】
凝固浴の温度は、任意の所望の値をとり得る。他の紡糸条件に応じて、凝固浴の温度は、一般的に−１０℃〜５０℃の範囲、そして好ましくは０℃〜２５℃である。
【００４２】
本発明による方法では、紡糸オリフィスを出る紡糸塊は、非凝固性気体媒体中に引き込まれる。延伸比、すなわち凝固浴を出るときのフィラメントの長さと紡糸口金の紡糸オリフィスを出るときの紡糸塊の平均長さとの比は、０．５〜１５、好ましくは０．８〜１０の範囲であり得る。他の紡糸条件に応じて、繊維の特性に関する限り最適な結果が得られるように延伸比が選択される。
【００４３】
少量の残留酸が繊維の特性に有害な影響を及ぼす可能性があるので、使用される硫酸は、特に中和および／または洗浄によって紡糸繊維から完全に除去されるべきである。これは、紡糸繊維を室温または高温で水および／またはアルカリ性物質の溶液、例えばＮａＯＨ、ＮａＨＣＯ３またはＮａ２ＣＯ３の苛性溶液での処理にかけることによって行うことができる。一実施形態では、繊維は、凝固後、最大ｐＨ１１、特にｐＨ９、好ましくは最大で８．５のｐＨを有する溶液でのみ処理される。好ましくは、繊維は、凝固後、特に１回、２回、３回以上（中和なしで）、水（例えば脱塩水または軟水）で処理されるだけである。このようにして製造された繊維は、改善された機械的特性およびより良好な熱安定性を有することができる。
【００４４】
繊維が洗浄された後、それらは乾燥される。これは任意の便利な方法で行うことができる。乾燥は洗浄直後に、例えば繊維を加熱ローラー上に通過させることによって行うのが好ましい。
【００４５】
乾燥後に得られる繊維は、一般的に結晶化度が低く、通常、最大で３０％の結晶化度であるか、または非晶質であり得る。
【００４６】
繊維の結晶化度および靭性を増加させるために、任意に、本発明による方法で得られた繊維を熱処理にかけてよく、ここで、繊維は、不活性または非不活性ガス中で張力下に加熱される。
【００４７】
熱処理は、張力下で加熱する１つまたは複数の工程を含み得る。一実施形態では、本発明による方法は、少なくとも１つの加熱工程で、１５０〜２９０℃の範囲、好ましくは１５５〜２６０℃の範囲の温度に繊維を加熱することを含む。
【００４８】
好ましい実施形態では、少なくとも１つの加熱工程の間に張力が印加され、延伸比は１．５〜１０となる。
【００４９】
プロセスのこの段階では、延伸比は、［加熱工程後の繊維の長さ］／［加熱工程前の繊維の長さ］として定義することができる。連続オンラインプロセスの場合、延伸比はまた熱処理の前後で糸を案内するゴデットの速度、したがって［少なくとも１つの加熱工程後のゴデットの速度］／［少なくとも１つの加熱工程前のゴデットの速度］に基づいて測定することができる。
【００５０】
繊維の加熱処理は少なくとも２つの工程を含み得る。本発明による一方法では、上記の第一の加熱工程で得られた繊維は、第二の加熱工程で１５０〜２９０℃の範囲、好ましくは１８０〜２５０℃の範囲の温度に加熱される。
【００５１】
第二の加熱工程の間、繊維の延伸比が最大で１．５となる張力を印加してもよい。それに延伸比は、第二の加熱工程の前後のそれぞれの長さまたは速度を用いて、上記のように測定される。
【００５２】
第二の加熱工程の間、好ましくは繊維に張力は全く印加されないか、またはほんの少しだけ印加され、好ましくは、処理装置、例えばガイドロール全体にわたった繊維の輸送を可能にするのにちょうど十分な張力が印加される。
【００５３】
本発明はまた、ポリエーテルケトンケトン繊維に関する。
【００５４】
ポリエーテルケトンケトンを含むこの繊維は、上記の方法の実施形態のいずれかによって得ることができる。
【００５５】
本発明はさらに、ポリエーテルケトンケトンを含み、かつ繊維の重量を基準にして０．００１〜５重量％の硫黄含有量、好ましくは０．０１〜２重量％の硫黄含有量、より好ましくは０．０５〜１重量％または０．１〜０．５重量％の硫黄含有量を有する繊維に関する。
【００５６】
溶媒硫酸を使用せずに溶融押出によって製造される先行技術のＰＥＫＫ繊維は、本発明の繊維よりも低い硫黄含有量を有する。
【００５７】
硫黄含有量は、誘導結合プラズマ発光分析法（ＩＣＰ−ＯＥＳ）によって測定することができる。
【００５８】
１００ｍｇの繊維に、９ｍｌの濃硝酸（７０重量％）を添加する。この混合物を、透明な液体が得られるまで、Ｕｌｔｒａｗａｖｅ（Ｍｉｌｅｓｔｏｎｅ）中でマイクロ波温浸にさらす。ＭｉｌｌｉＱ水を加えて容量を２５ｍｌに調整した。
【００５９】
沈殿物を濾過によってこの溶液から除去する。透明な濾液を、Ｐｅｒｋｉｎ  Ｅｌｍｅｒ  Ｏｐｔｉｍａ  ８３００  ＤＶ装置中でＩＣＰ−ＯＥＳによって分析する。硫黄含有量を測定するために、１８１，９７２ｎｍおよび１８０，６６９ｎｍの波長における輝線を使用する。
【００６０】
一実施形態では、本発明による繊維は、少なくとも２９５℃、好ましくは少なくとも３１０℃、より好ましくは少なくとも３２０℃、さらにより好ましくは少なくとも３３０℃、さらに約３５０℃の溶融温度Ｔｍを有するポリエーテルケトンケトンを含む。
【００６１】
一実施形態では、本発明は、ポリエーテルケトンケトンを含み、０．００１〜５重量％の硫黄含有量を有し、かつ最大で３０％（または３０％未満）の低結晶化度または少なくとも３０％の高結晶化度のいずれかを有する繊維に関する。
【００６２】
本発明による繊維は、低いフィラメント線密度および小さい繊維直径を有することができ、これはＰＥＫＫ繊維の溶融紡糸と比較して有利である。
【００６３】
特に、フィラメント直径は、３０μｍと小さく、好ましくは１５μｍ以下でさえあり得る。
【００６４】
フィラメント線密度は、１０ｄｔｅｘ／フィラメントと小さく、好ましくは５ｄｔｅｘ／フィラメントと小さく、２ｄｔｅｘ／フィラメントと小さく、１ｄｔｅｘ／フィラメントと小さく、またはそれよりも低くさえあり得る。
【００６５】
特に、少なくとも３１０℃の溶融温度を有するポリエーテルケトンケトンに基づく場合、最大で３０％または３０％以下の結晶化度を有し、かつ最大で５ｄｔｅｘ／フィラメント、最大で３ｄｔｅｘ／フィラメントまたは最大で１ｄｔｅｘ／フィラメントのフィラメント線密度を有する繊維も本発明に包含される。
【００６６】
本発明による繊維は、比較的高い多孔度および比較的低い質量密度を有することができる。これは多くの状況下、例えば繊維の染色が必要な場合に有利である。
【００６７】
本発明による繊維は、１．１〜１．４ｇ／ｃｍ３、好ましくは１．２〜１．３ｇ／ｃｍ３の質量密度を有することができる。
【００６８】
繊維の質量密度は、化学天秤（例えばＭｅｔｔｌｅｒ  Ｔｏｌｅｄｏ  Ｄｅｎｓｉｔｙ  Ｋｉｔ付きのＭｅｔｔｌｅｒ  Ｔｏｌｅｄｏ  ＡＸ）を用いた浮力技術によって測定され、ＡＳＴＭ−Ｄ３８００方法ＡおよびＡＳＴＭ  Ｄ７９２に基づく。浸漬液としてはドデカンが使用される。繊維サンプル（少なくとも０．３ｇのサンプルサイズ）を乾燥し（１００℃、真空）、乾燥重量を測定する。続いて繊維サンプルを浸漬液に入れて脱気し、その後、浸漬液を保持する浴中（Ｍｅｔｔｌｅｒ  Ｔｏｌｅｄｏ  Ｄｅｎｓｉｔｙ  Ｋｉｔの一部）に繊維サンプルを入れ、その湿重量を測定する。測定前に、浸漬液をＡＳＴＭ  Ｄ８８５に従ってコンディショニングする。密度を計算する：
【数１】
2019533774.tif 000003
Ｗｄｒｙ＝空気中での乾いた試験片の質量［ｇ］、Ｗｗｅｔ＝液体中での水に浸した試験片の質量［ｇ］、Ｄｓｐｅｃｉｍｅｎ＝試験片の密度［ｇ／ｃｍ３］、Ｄｌｉｑｕｉｄ＝浸漬液の密度［ｇ／ｃｍ３］、Ｄａｉｒ＝空気浮力が考慮される［ｇ／ｃｍ３］。浸漬液の密度は、ホウケイ酸ガラス標準品を使用することによって測定される。
【００６９】
一実施形態では、本発明によるポリエーテルケトンケトン繊維は、最大で３０％の比較的低い結晶化度を有する。この繊維は、未延伸繊維の乾燥後に、繊維を増大させた温度および／または張力にさらすことなく得ることができる。
【００７０】
本発明による繊維のこの実施形態では、繊維は、最大で３０％の結晶化度、および少なくとも５０ｍＮ／ｔｅｘ、好ましくは少なくとも７５ｍＮ／ｔｅｘの破断靭性を有することができる。
【００７１】
未延伸乾燥繊維の結晶化度は、最大で２０％、または最大で１０％もしくはさらに最大で５％と低くあり得る。
【００７２】
結晶化度は、Ｘ線回折（ＸＲＤ）分析によって測定される。測定は、グラファイト単色化ＣｕＫα線および０．５ｍｍコリメータを用いて、Ｈｉｓｔａｒ領域検出器を備えたＰ４回折計を用いて行われる。サンプル−検出器間の距離は７．７０ｃｍである（コランダムを使用して校正）。
【００７３】
得られたデータは、標準的なＧＡＤＳＳ手順に従って、検出器の不均一性、空間的歪みおよび空気の散乱について補正される。
【００７４】
サンプルは、平行フィラメントの束として回折計の測定位置に取り付けられる。
【００７５】
結晶化度の測定は、ＢｒｕｋｅｒのＧＡＤＤＳ  Ｖ  ４．１．３６で利用可能な外部結晶化度法を用いて行われる（特定の設定については実験の章を参照のこと）。
【００７６】
結晶化度を評価するための別の方法は、示差走査熱量測定によって溶融エンタルピーを測定することである。
【００７７】
測定方法は、相対的結晶化度、すなわち絶対的結晶化度をもたらさない。
【００７８】
最大で３０％の結晶化度を有する繊維は、好ましくは、少なくとも１００％、好ましくは少なくとも１５０％、より好ましくは少なくとも２００％、さらにより好ましくは少なくとも２５０％の破断点伸びを有する。
【００７９】
破断点伸びは、一般に５００％と高くなり得る。
【００８０】
最大で３０％の結晶化度を有する繊維は、好ましくは、少なくとも１００Ｊ／ｇ、好ましくは少なくとも１２５Ｊ／ｇ、さらにより好ましくは少なくとも１５０Ｊ／ｇの破断引張エネルギー（一般に粘り強さまたは破断粘り強さまたは破裂粘り強さとも呼ばれる）を有する。
【００８１】
一般に、破断引張エネルギーは３００Ｊ／ｇと高くなり得る。
【００８２】
好ましい実施形態では、本発明による最大で３０％の結晶化度を有する繊維は、少なくとも１００Ｊ／ｇ、好ましくは少なくとも１２５Ｊ／ｇの破断引張エネルギーと一緒に、少なくとも５０ｍＮ／ｔｅｘ、好ましくは少なくとも７５ｍＮ／ｔｅｘの靱性および少なくとも１００％、好ましくは少なくとも２００％の破断点伸びを有する。
【００８３】
本発明による別の実施形態では、繊維はより高い結晶化度を有する。それゆえ、本発明はまた、少なくとも３０％、好ましくは少なくとも５０％、より好ましくは少なくとも６０％の結晶化度を有するポリエーテルケトンケトンを含む繊維に関する。一実施形態では、ポリエーテルケトンケトンを含む繊維は、少なくとも７０％の結晶化度を有することができる。
【００８４】
結晶化度の増加は、繊維の熱処理、例えば本発明の方法について記載したような一段階または多段階の熱処理によって実現することができる。
【００８５】
一実施形態では、本発明による繊維は、少なくとも３０％（または３０％超）の結晶化度および少なくとも１５０ｍＮ／ｔｅｘ、好ましくは少なくとも２００ｍＮ／ｔｅｘ、より好ましくは少なくとも３００ｍＮ／ｔｅｘ、さらにより好ましくは少なくとも３５０ｍＮ／ｔｅｘの破断靭性を有する。
【００８６】
本発明による、少なくとも３０％の結晶化度を有するＰＥＫＫ繊維は、１００％までの破断点伸びおよび１０〜２００Ｊ／ｇの破断引張エネルギーを有することができる。
【００８７】
本発明による繊維の機械的特性（破断靭性、破断点伸びおよび破断引張エネルギー）は、サンプルをＡＳＴＭ  Ｄ１７７６「Ｐｒａｃｔｉｃｅ  ｆｏｒ  ｃｏｎｄｉｔｉｏｎｉｎｇ  ａｎｄ  ｔｅｓｔｉｎｇ  ｔｅｘｔｉｌｅｓ」に準拠して２０℃および相対湿度６５％で１４時間コンディショニングした後に、ＡＳＴＭ  Ｄ３８２２−０７「Ｓｔａｎｄａｒｄ  ｔｅｓｔ  ｍｅｔｈｏｄｓ  ｆｏｒ  ｔｅｎｓｉｌｅ  ｐｒｏｐｅｒｔｉｅｓ  ｏｆ  ｓｉｎｇｌｅ  ｔｅｘｔｉｌｅ  ｆｉｂｅｒｓ」に準拠して測定される。
【００８８】
本発明はまた、本発明の上記実施形態のいずれかによる任意の繊維を含むマルチフィラメント糸を包含する。
【００８９】
本発明はさらに、本発明の繊維および／またはマルチフィラメント糸と、少なくとも１種の他の繊維またはマルチフィラメント糸とを含むハイブリッド糸に関する。
【００９０】
少なくとも１種の他の繊維またはマルチフィラメント糸は、好ましくは、ＰＥＫＫ繊維のＴｍよりも少なくとも２０℃高い溶融温度Ｔｍを有する。少なくとも１種の他の繊維またはマルチフィラメント糸は、炭素繊維、ガラス繊維、およびＰＥＫＫ以外のポリマーでできた繊維から選択されていてもよい。ＰＥＫＫ以外のポリマーは、例えば、アラミド、セルロースまたは剛直棒状ポリマーであってよい。
【００９１】
本明細書の文脈において、アラミドは、アミドフラグメントを介して互いに直接結合している芳香族フラグメントからなる芳香族ポリアミドを指す。アラミドを合成する方法は当業者に知られており、典型的には芳香族ジアミンと芳香族ジアシルハライドとの重縮合を含む。アラミドはメタ型およびパラ型で存在することができ、その両方を本発明において使用することができる。
【００９２】
剛直棒状（芳香族）ポリマーとしては、ポリベンズアゾールおよびポリピリダゾールなどのポリアゾールなどが挙げられ、ホモポリマーまたはコポリマーであり得る。適切なポリアゾールは、ポリベンゾアゾール、例えばポリベンゾオキサゾール（ＰＢＯ）、ポリベンゾチアゾール（ＰＢＴ）、ポリベンゾイミダゾール（ＰＢＩ）およびＰＢＯ様ポリマー、例としてポリ（ｐ−フェニレン−２，６−ベンゾビスオキサゾール）およびポリヒドロキノン−ジイミダゾピリジンである。ポリベンゾオキサゾールは、必ずしもベンゼン環ではない芳香族基に結合したオキサゾール環を含むポリマーである。ＰＢＯ様ポリマーは広範囲のポリマーを含み、その各々がポリ（フェニレンベンゾビスオキサゾール）および芳香族基に結合した複数のオキサゾール環の単位を含む。ＰＢＩおよびＰＢＴも同様の類似した構造を持つことができる。
【００９３】
一実施形態では、ハイブリッド糸は少なくとも２種のマルチフィラメント糸を含み、ここで、１種のマルチフィラメント糸はＰＥＫＫでできている。
【００９４】
ハイブリッド糸では、少なくとも２種の異なる繊維またはマルチフィラメント糸が組み合わされる。少なくとも２種の異なる繊維またはマルチフィラメント糸は、例えば撚り合わせることによって組み合わせることができる。好ましくは、この組合せは、少なくとも２種の異なる繊維またはマルチフィラメントが混ぜ合わされているハイブリッド糸、例として混繊糸をもたらす。
【００９５】
混繊糸は、空気交絡または機械的交絡によって製造することができる。より小さな直径、すなわちより低いフィラメント線密度を有するフィラメントを使用することができる場合、混繊がより効率的である。
【００９６】
本発明の繊維、マルチフィラメント糸および（混繊）ハイブリッド糸は、複合材料をはじめとする様々な用途に使用することができる。
【００９７】
特に混繊ハイブリッド糸、例として混繊ＰＥＫＫ−炭素またはＰＥＫＫ−アラミド糸は、複合材料、すなわち繊維強化プラスチック材料に非常に適している。複合材料は、航空宇宙産業、自動車産業、石油およびガス産業において、または一般工業用途、例えば繊維強化材料として土木または建築用途に使用することができる。（混繊）ハイブリッド糸を所望の形状に配置してプリフォームをもたらすことができる。あるいは（混繊）ハイブリッド糸は、二次元または三次元であり得る布地に組まれ、織られ、または編まれてもよい。
【００９８】
複合材料は、ハイブリッド糸のＰＥＫＫ繊維を溶融し、かつ複合材料を凝固させるために熱および圧力を印加することによって製造される。凝固後、ＰＥＫＫ以外の繊維は複合材料の強化繊維として残る一方で、ＰＥＫＫは複合材料のマトリックス（の一部）を形成する。混繊糸はさらに、複合付加製造装置に供給するためにも使用することができる。
【００９９】
本発明を、添付の図面を参照してより詳細に説明する。
【図面の簡単な説明】
【０１００】
【図１】本発明によるＰＥＫＫ繊維のＸＲＤパターンを示す図。左側：サンプル１、中央：サンプル１〜３、右側：サンプル１〜９
【図２】溶融紡糸法を用いて得られたＰＥＫＫ繊維の顕微鏡写真を示す図。
【０１０１】
本発明を以下の実施例においてより詳細に説明するが、これらは本発明の範囲を限定するものと解釈されるべきではない。
【０１０２】
実施例
本発明の方法を用いて調製されたＰＥＫＫ繊維
ａ）
繊維を、ＩＳＯ  １１３に従って５ｋｇの荷重下で３８０℃にて２２ｃｍ３／１０ｍｉｎのメルトボリュームインデックス、Ｔｇ＝１６６℃、Ｔｍ＝３６３℃、Ｔ／Ｉ比＝８０／２０を有するＰＥＫＫポリマー（Ａｒｋｅｍａ  Ｆｒａｎｃｅにより販売されているＫｅｐｓｔａｎ  ８００１）を含む紡糸ドープから紡糸した。
【０１０３】
ＰＥＫＫポリマーは、８０℃の温度および３００ｒｐｍの速度で９９．８重量％の硫酸と一緒に２０ｗ／ｗ％のポリマー濃度になるようにＴｈｅｙｓｏｈｎ  ２０ｍｍ二軸スクリュー押出機中で混合して紡糸ドープを得た。
【０１０４】
紡糸ドープは、それを９０℃でフィルターおよび紡糸口金を通して、エアギャップを通して、凝固浴中に（表１に示される条件下で）通過させることによってフィラメントに加工した。凝固浴は水を含み、２５℃の温度を有していた。
【０１０５】
【表１】
2019533774.tif 000004
【０１０６】
凝固後に得られたフィラメントを、続いてそれらを水、０．２％ＮａＯＨ、そして再び水の浴に通すことによって洗浄および中和した。糸を湿潤状態で巻き取り、オフラインで洗浄し、そして周囲条件下にボビン上で乾燥させた。
【０１０７】
乾燥後に得られたフィラメントの特性（「未延伸(as-spun)」とも示される）を測定した。
【０１０８】
機械的特性は、サンプルをＡＳＴＭ  Ｄ１７７６「Ｐｒａｃｔｉｃｅ  ｆｏｒ  ｃｏｎｄｉｔｉｏｎｉｎｇ  ａｎｄ  ｔｅｓｔｉｎｇ  ｔｅｘｔｉｌｅｓ」に準拠して２０℃および相対湿度６５％で１４時間コンディショニングした後に、ＡＳＴＭ  Ｄ３８２２−０７「Ｓｔａｎｄａｒｄ  ｔｅｓｔ  ｍｅｔｈｏｄｓ  ｆｏｒ  ｔｅｎｓｉｌｅ  ｐｒｏｐｅｒｔｉｅｓ  ｏｆ  ｓｉｎｇｌｅ  ｔｅｘｔｉｌｅ  ｆｉｂｅｒｓ」（２０ｍｍゲージ長、１０試験片）に従って測定した。
【０１０９】
１本の未延伸糸と２本の熱処理糸の相対的結晶化度はＸＲＤ測定によって測定し、グラファイト単色ＣｕＫα線および０．５ｍｍコリメータを用いて、Ｈｉｓｔａｒ領域検出器を備えたＰ４回折計を用いて行った。
【０１１０】
サンプル−検出器間の距離は７．７ｃｍである（コランダムを使用して校正）。得られたデータは、標準的なＧＡＤＳＳ手順に従って、検出器の不均一性、空間的歪みおよび空気の散乱について補正した。
【０１１１】
サンプルは、平行フィラメントの束として回折計の測定位置に取り付けた。
【０１１２】
結晶化度の測定は、ＢｒｕｋｅｒのＧＡＤＤＳ  Ｖ  ４．１．３６で利用可能な外部結晶化度法を用いて行った。
【０１１３】
結晶化度の測定に使用したパラメータ：
・バックグラウンド領域：２θ範囲１１〜２７°、χ範囲１３３〜２２７°；
・結晶領域：２θ範囲１１〜２８°、χ範囲７９〜１０１°。
【０１１４】
フィラメント特性を表２に示す。
【０１１５】
【表２】
2019533774.tif 000005
ＬＤ：線密度、ＢＴ：破断靭性、ＥＡＢ：破断点伸び、ＴＥＢ：破断引張エネルギー
【０１１６】
サンプル１の繊維を、温度および延伸比に関して異なる条件で、オーブン中Ｎ２雰囲気中で一段階熱処理にかけ、後者の延伸比は糸の出入り速度を変えることによって実現した。
【０１１７】
処理条件および熱処理後のフィラメントの特性を表３に示す。
【０１１８】
【表３】
2019533774.tif 000006
温度：加熱工程の間に使用した温度、ＤＲ：示される延伸比をもたらすために加熱工程の間に印加した張力、ＬＤ：線密度、ＢＴ：破断靭性、ＥＡＢ：破断点伸び、ＴＥＢ：破断引張エネルギー、ｎ．ｄ．：未測定
【０１１９】
図１の左側の画像はサンプル１のＸＲＤパターンを示し、中央の画像はサンプル１〜３の画像を示し、右側の画像はサンプル１〜９の画像を示す。ＸＲＤパターンから結論づけることができるように、熱処理温度の増加と共に、非晶質材料の一部は３Ｄ結晶秩序を示すよく発達した結晶構造に結晶化し、同時に結晶子サイズは増加する。
【０１２０】
本発明について記載したように結晶化度を測定する方法は、相対的結晶化度をもたらす。絶対的結晶化度が測定されれば、未延伸ＰＥＫＫ糸（サンプル１）は、はるかに低い結晶化度を有するであろう。これは、図１のサンプル１のＸＲＤパターンを調べることによって結論づけることができるように、非晶質散乱が配向を示すという観察によって説明することができる。
【０１２１】
ｂ）
繊維を、ＩＳＯ  １１３に従って３８０℃／１ｋｇで５．４ｃｍ３／１０ｍｉｎのメルトボリュームインデックス、Ｔｇ＝１５８℃、Ｔｍ＝３３３℃、Ｔ／Ｉ比＝７０／３０を有するＰＥＫＫポリマー（Ａｒｋｅｍａ  Ｆｒａｎｃｅにより販売されているＫｅｐｓｔａｎ  ７００２  ＰＦ）を含む紡糸ドープからサンプル１〜３と同様に紡糸した。
【０１２２】
ＰＥＫＫポリマーは、５０℃の温度および３００ｒｐｍの速度で９９．８重量％の硫酸と一緒に２０ｗｔ／ｗｔ％のポリマー濃度になるようにＴｈｅｙｓｏｈｎ  ２０ｍｍ二軸スクリュー押出機中で混合して紡糸ドープを得た。
【０１２３】
紡糸ドープは、それを５０℃でフィルターおよび６５℃で紡糸口金を通して（紡糸口金開口部の数と直径は下記に示している）、エアギャップを通して、凝固浴中に通過させることによってフィラメントに加工した。凝固浴は水を含んでいた。
【０１２４】
【表４】
2019533774.tif 000007
【０１２５】
凝固後に得られたフィラメントを水でオンライン洗浄した。サンプル４および５の糸を０．２５重量％のＮａＯＨで中和した。全てのサンプルを水でもう一度洗浄した。糸をオンラインで乾燥し、１５０℃で５秒間（サンプル４および５）または７秒間（サンプル６）熱処理し、そしてボビンに巻き取った。
【０１２６】
乾燥および加熱後の糸の機械的特性は、サンプルをＡＳＴＭ  Ｄ１７７６「Ｐｒａｃｔｉｃｅ  ｆｏｒ  ｃｏｎｄｉｔｉｏｎｉｎｇ  ａｎｄ  ｔｅｓｔｉｎｇ  ｔｅｘｔｉｌｅｓ」に準拠して２０℃および相対湿度６５％で１４時間コンディショニングした後に、ＡＳＴＭ  Ｄ３８２２−０７「Ｓｔａｎｄａｒｄ  ｔｅｓｔ  ｍｅｔｈｏｄｓ  ｆｏｒ  ｔｅｎｓｉｌｅ  ｐｒｏｐｅｒｔｉｅｓ  ｏｆ  ｓｉｎｇｌｅ  ｔｅｘｔｉｌｅ  ｆｉｂｅｒｓ」（２０ｍｍゲージ長、１０試験片）に従って測定した。繊維の硫黄含有量は（上記の通り）ＸＲＦによって測定した。
【０１２７】
【表５】
2019533774.tif 000008
ＬＤ：線密度、ＢＴ：破断靭性、ＥＡＢ：破断点伸び、ＴＥＢ：破断引張エネルギー
【０１２８】
全てのサンプルのフィラメントは丸い形をしている（糸の断面の顕微鏡検査により測定した）。特にサンプル６のフィラメントは一様に丸い形をしている。
【０１２９】
ＰＥＫＫ繊維の評価
溶融物中のＰＥＫＫの安定性は、レオロジー測定を使用して上記で説明したように製造されたＰＥＫＫ繊維について評価した。
【０１３０】
ＰＥＫＫ繊維を、上記ｂ）に記載した方法に従って得て、次いで平行平板形状のＰＨＹＳＩＣＡ  ＭＣＲ３０２−ＣＴＤ４５０型レオメーターを使用して（直径２５ｍｍのプレートを用いて１Ｈｚで）それらの粘度を測定する前に、窒素フラッシュ下で３８０℃にて３０分間溶融保持した。特に、繊維サンプル５（中和および洗浄）ならびにサンプル６と同様の繊維サンプル（サンプル８と呼ばれる；中和なし、水での洗浄のみ）を試験した。参考として（サンプル７）、繊維を製造するために使用したＰＥＫＫポリマーの粘度を、ポリマーを溶融し、それを窒素下で３８０℃にて３０分間保持した後、同様に測定した。
【０１３１】
粘度の変動率は、３０分の熱処理に供した、繊維を製造するために使用したＰＥＫＫの溶融粘度の百分率として表される。このプロトコルによる、厳しい条件で溶融物中の繊維の熱安定性を評価することが可能になる。
【０１３２】
結果を下記の表６に示す。
【０１３３】
【表６】
2019533774.tif 000009
【０１３４】
上記の結果は、中和されずに水で洗浄されただけの繊維が、中和され洗浄された繊維と比較して溶融物中で実質的により安定であることを示している。したがって、（中和されずに）水で洗浄されただけの繊維は、熱安定性の観点からより厳しい要件を伴う用途に使用することができる。
【０１３５】
これらの結果は、中和および／または洗浄溶液の組成が、例えば混繊用途などの用途に使用される溶融物中で十分に安定な繊維を得るための重要な要素であることを示している。
【０１３６】
比較例
溶融紡糸を用いて得られたＰＥＫＫ繊維
サンプル１で使用したＰＥＫＫポリマーを、ＤＳＭマイクロコンパウンダーおよびＤＳＭ繊維コンディショニングユニットを使用して４００℃で溶融紡糸した。
【０１３７】
図２から明らかなように、溶融紡糸によって得られた繊維は、いくつかの欠陥を有する不均一な表面を有する。この理論に拘束されることを望むものではないが、現在のところ、これらの欠陥は、熱劣化およびそれに続く架橋の後にポリマーがゲルを形成した領域に対応すると考えられている。
【０１３８】
得られた繊維の平均繊維径は１４０μｍであった。
【図１】
2019533774.tif 000010
【図２】
2019533774.tif 000011
【国際調査報告】
2019533774.tif 000012
2019533774.tif 000013